(57)【特許請求の範囲】
【請求項１】
（ａ）ポリオレフィン、
（ｂ）熱可塑性ポリウレタン、及び
（ｃ）膨張性のポリホスファート難燃剤組成物
を含む難燃性のポリオレフィン／熱可塑性ポリウレタン組成物であって、
前記膨張性のポリホスファート難燃剤組成物が、膨張性の窒素含有ポリホスファートを含み、
前記膨張性の窒素含有ポリホスファートが、ポリリン酸アンモニウム及びピペラジンポリホスファートからなる群より選択され、
前記ポリオレフィンが１５〜４５重量パーセントの量で存在し、熱可塑性ポリウレタンが１５〜４５重量パーセントの量で存在し、
前記難燃性のポリオレフィン／熱可塑性ポリウレタン組成物が、５１３％以上の破断点伸びを有する、難燃性のポリオレフィン／熱可塑性ポリウレタン組成物。
【請求項２】
ハロゲン非含有である、請求項１に記載の難燃性のポリオレフィン／熱可塑性ポリウレタン組成物。
【請求項３】
前記ポリオレフィンが極性である、請求項１又は２に記載の難燃性のポリオレフィン／熱可塑性ポリウレタン組成物。
【請求項４】
前記極性ポリオレフィンがエチレン及び非飽和エステルのコポリマーである、請求項３に記載の難燃性のポリオレフィン／熱可塑性ポリウレタン組成物。
【請求項５】
前記難燃性のポリオレフィン／熱可塑性ポリウレタン組成物が、３，１４０ｋＰａ（４５６ｐｓｉ）以上の引張り強さを有する、請求項１に記載の難燃性のポリオレフィン／熱可塑性ポリウレタン組成物。
【請求項６】
前記膨張性のポリホスファート難燃剤組成物が、０．１〜７０重量パーセントの量で存在する、請求項１に記載の難燃性のポリオレフィン／熱可塑性ポリウレタン組成物。
【請求項７】
前記膨張性の窒素含有ポリホスファートがピペラジンポリホスファートである、請求項１に記載の難燃性のポリオレフィン／熱可塑性ポリウレタン組成物。
【請求項８】
１つ又はそれ以上の電気導体、或いは、１つ又はそれ以上の電気導体からなるコアを含み、それぞれの導体又はコアが、請求項１から７のいずれか一項に記載される難燃性のポリオレフィン／熱可塑性ポリウレタン組成物を含む難燃性の層によって取り囲まれているケーブル。
【請求項９】
請求項１から７のいずれか一項に記載される難燃性のポリオレフィン／熱可塑性ポリウレタン組成物を含む押出成形品。
【発明の詳細な説明】
【技術分野】
【０００１】
本発明は、ワイヤ及びケーブルでの適用のための難燃性配合物に関する。具体的には、本発明は、ワイヤ用外被、ケーブル用外被、押出シーチング（sheeting）及び押出異形材のための、ハロゲンを含有しない難燃性のポリオレフィン／熱可塑性ポリウレタン配合物に関する。
【背景技術】
【０００２】
金属水和物に基づくポリオレフィン化合物、及び、膨張剤に基づくポリオレフィン化合物は、産業によって要求される火炎特性及び機械的特性を同時に達成しない。注目すべきことに、難燃性充填剤を、良好な燃焼試験成績を達成するために４０重量パーセント〜５０重量パーセントの負荷量で添加することは、得られたポリオレフィン化合物が不良な機械的特性を有することを引き起こす。そのようなものとして、優れた燃焼成績と同様に、優れた機械的特性（例えば、大きい伸び、大きい柔軟性（低い弾性率）、良好な引張り強さ及び改善された変形温度など）を有するポリオレフィン組成物を提供することが望ましい。
【発明の概要】
【発明が解決するための課題】
【０００３】
そのために、ポリオレフィン、熱可塑性ポリウレタン及び膨張性のポリホスファート難燃剤を含む本発明の組成物が提供される。具体的には、本発明は、４００％を超える伸び、及び、１５００ｐｓｉを超える引張り強さを達成し、一方、同じポリオレフィンは１００％の伸び及び１０００ｐｓｉ未満の引張り強さを達成しただけである。同様にまた、本発明は、ＴＰＵのみの同等な組成物に対する改善されたテープ押出成績を示し、このことは、押出適用のための改善された溶融レオロジー／製造能を示している。本発明は、ワイヤ及びケーブルの外被、並びに、他の押出成形品（例えば、シーチング及び異形材など）の調製において特に有用である。
【課題を解決するための手段】
【０００４】
本発明の組成物は、ポリオレフィン、熱可塑性ポリウレタン及び膨張性のポリホスファート難燃剤組成物を含む。好ましくは、本発明において記載される組成物はハロゲン非含有である。
【発明を実施するための形態】
【０００５】
ポリオレフィンは、極性、非極性、又は、それらの混合であり得る。ポリオレフィンは約５重量パーセント〜約９０重量パーセントの量で存在する。
【０００６】
好適な極性ポリオレフィンには、（ｉ）エチレン及び不飽和エステルのコポリマー、（ｉｉ）エチレン及び不飽和酸（例えば、アクリル酸又はメタクリル酸など）のコポリマー、（ｉｉｉ）エチレン及びビニルシラン化合物（例えば、ビニルトリメトキシシラン及びビニルトリエトキシシランなど）のコポリマー、及び、（ｉｖ）これらのコモノマーのいずれかのインターポリマーが含まれる。好ましくは、ポリオレフィンは、エチレン及び不飽和エステルの極性コポリマーである。
【０００７】
コポリマーの、エステルコモノマーに起因すると考えられる部分が、コポリマーの重量に基づいて約５重量パーセント〜約５０重量パーセントの範囲で可能であり、好ましくは、約１５重量パーセント〜約４０重量パーセントの範囲で可能である。エチレン／不飽和エステルコポリマーのメルトインデックスが約０．５グラム／１０分〜約５０グラム／１０分の範囲で可能である。
【０００８】
不飽和エステルがアルキルアクリラート又はアルキルメタクリラートであるとき、アルキル基は１個〜８個の炭素原子を有することができ、好ましくは、１個〜４個の炭素原子を有することができる。そのようなアクリラート及びメタクリラートの例が、エチルアクリラート、メチルアクリラート、メチルメタクリラート、ｔ−ブチルアクリラート、ｎ−ブチルアクリラート、ｎ−ブチルメタクリラート及び２−エチルヘキシルアクリラートである。
【０００９】
不飽和エステルがビニルカルボキシラートであるとき、カルボキシラート基は２個〜８個の炭素原子を有することができ、好ましくは、２個〜５個の炭素原子を有することができる。そのようなビニルカルボキシラートの例が、ビニルアセタート、ビニルプロピオナート及びビニルブタノアートである。
【００１０】
好適な非極性ポリオレフィンには、（ｉ）エチレンのホモポリマー、（ｉｉ）エチレンと、１つ又はそれ以上のα−オレフィンと、必要な場合にはジエンとのコポリマー、（ｉｉｉ）一酸化炭素、プロピレン及びブテンとのエチレンコポリマー、（ｉｖ）プロピレンのホモポリマー、（ｖ）プロピレン及び他のオレフィンのコポリマー、及び、（ｖｉ）プロピレン、エチレン及びジエンのターポリマーが含まれる。
【００１１】
様々な熱可塑性ポリウレタンポリマーが当分野では公知であり、これらは典型的には、線状のヒドロキシル末端ポリオール、有機ジイソシアナート及び鎖延長剤の反応によって得られる。本発明において有用な熱可塑性ポリウレタン（ＴＰＵ）には、ポリエステルＴＰＵ及びポリエーテルＴＰＵが含まれる。
【００１２】
注目すべきことに、そのようなポリエステルＴＰＵは、アジピン酸のような二酸と、エチレングリコール、プロパンジオール及びブタンジオールのようなジオールとを用いて作製することができ、一方、そのようなポリエーテルＴＰＵは、ポリエチレンオキシド、プロピレンオキシド及びブチレンオキシドのポリオールを用いて作製することができる。ＴＰＵは約０．１重量パーセント〜９５重量パーセントの量で存在する。
【００１３】
膨張性のポリホスファート難燃剤組成物は、（ｉ）膨張性の窒素含有ポリホスファート、及び、（ｉｉ）メラミン系又はメラミン誘導体の共添加物のブレンド配合物である。好ましくは、膨張性の窒素含有ポリホスファートは、ポリリン酸アンモニウム、ピペラジンポリホスファート、又は、それらの誘導体である。より好ましくは、膨張性の窒素含有ポリホスファートはピペラジンポリホスファートである。膨張性難燃剤として、窒素含有ポリホスファートは、炎にさらされたとき、膨潤し、炭化するという特徴を有する。膨張性のポリホスファート難燃剤組成物は約０．１重量パーセント〜約７０重量パーセントの量で存在する。
【００１４】
本発明の組成物はさらに、他の非ハロゲン難燃剤を含むことができ、例えば、金属酸化物、金属酸化物の水和物、金属炭酸塩、炭酸塩＋酸又は酸生成物質、セメント、尿素及びポリアルコールなどを含むことができる。
【００１５】
本発明の組成物はさらに、他のポリマーを含むことができ、例えば、非オレフィンポリマー、ポリビニルクロリド、エステル−エーテルブロックコポリマー、エステル／アミドブロックコポリマー、オレフィンブロックコポリマー及びエンジニアリングプラスチック（例えば、ポリカーボナート、ポリスルホン及びポリイミドなど）などを含むことができる。組成物はまたさらに、他の添加物を含むことができ、例えば、鉱物及び過酸化物を含むことができる。
【００１６】
他の実施形態において、本発明は、１つ又はそれ以上の電気導体、或いは、１つ又はそれ以上の電気導体からなるコアを含み、それぞれの導体又はコアが、本明細書中に記載される難燃性のポリオレフィン／熱可塑性ポリウレタン組成物を含む難燃性の層によって取り囲まれるケーブルである。
【００１７】
さらに別の実施形態において、本発明は、本明細書中に記載される難燃性のポリオレフィン／熱可塑性ポリウレタン組成物を含む押出成形品である。
【実施例】
【００１８】
下記の非限定的な実施例により、本発明が例示される。
試験
（１）降伏強さ（ｐｓｉ）；
（２）ピーク時引張り強さ（ｐｓｉ）；
（３）破断点引張り強さ（ｐｓｉ）；
（４）破断点伸び（％）；
（５）１％割線モジュラス（ｐｓｉ）；
（６）２％割線モジュラス（ｐｓｉ）；
（７）５％割線モジュラス（ｐｓｉ）；及び
（８）燃焼特性、非燃焼旗；
（９）旗に燃え移る時間（秒）；
（１０）燃焼特性、総時間（秒）；
（１１）完全燃焼せず；
（１２）炭化せず（ｍｍ、旗の下方）；
（１３）有炎滴下がない；
（１４）大きい溶融流れ、但し、１：流れがない（最も良い）、５：大きい流れ；及び
（１５）総合評価＊＊；最も良い（１）＞＞最も悪い（５）、但し、＃１、有炎滴下がない；＃２、炭化部分の長さ；＃３ａ、溶融流れがない；＃３ｂ、旗に燃え移らない；＃３ｃ、旗に燃え移る時間。
【００１９】
燃焼試験
燃焼試験を、４５秒垂直ＵＬ９４底部着火のための垂直短冊（strip）試験によって行った。試験試料片を、ワイヤが埋め込まれた、長さが８”である７５ミル板状試料片（plaque）の１００ミル短冊であるように調製した。
【００２０】
例示組成物
試験試料片を、下記の成分を使用して調製した：
（１）ＰＥＬＬＥＴＨＡＮＥ（商標）２１０２−７５Ａカプロラクトンポリエステル熱可塑性ポリウレタン、これは、ショアＡ硬度が７７Ａであり、比重が１．１７であり、Ｔｈｅ  Ｄｏｗ  Ｃｈｅｍｉｃａｌ  Ｃｏｍｐａｎｙから入手可能である；
（２）ＰＥＬＬＥＴＨＡＮＥ（商標）２１０３−８０ＡＥポリエーテル熱可塑性ポリウレタン、これは、ショアＡ硬度が８２Ａであり、比重が１．１３であり、Ｔｈｅ  Ｄｏｗ  Ｃｈｅｍｉｃａｌ  Ｃｏｍｐａｎｙから入手可能である；
（３）ＥＬＶＡＸ（商標）４０Ｌ−０３エチレン／ビニルアセタートコポリマー、これは、ビニルアセタート含有量が４０パーセントであり、１９０℃及び２．１６ｋｇで測定されるメルトインデックスが３ｄｇ／ｍであり、Ｅ．Ｉ．ｄｕ  Ｐｏｎｔ  ｄｅ  Ｎｅｍｏｕｒｓ  ａｎｄ  Ｃｏｍｐａｎｙから入手可能である；及び
（４）ＦＰ−２１００（商標）膨張性窒素含有ポリホスファート系難燃剤、これは、ピペラジンポリホスファート及びリン酸化合物のブレンド配合物であり、Ａｍｆｉｎｅ  Ｃｈｅｍｉｃａｌ  Ｃｏｒｐｏｒａｔｉｏｎ又はＡｄｅｋａ  Ｃｏｒｐｏｒａｔｉｏｎから入手可能である。
【００２１】
表１は２つの比較例（比較例１及び比較例２）及び本発明の３つの実施例（実施例３〜実施例５）を示す。それぞれの量が重量パーセントで示される。
【００２２】
所望される機械的特性には、１５００ｐｓｉを超える引張り強さ、及び、２００パーセントを超える伸びが含まれる。難燃性の成績については、２以下の総合的火炎評価が許容可能である。
【表１】
0005666917.tif 000002